La présente invention concerne un procédé de fabrication dgun matériau de construction destiné à économiser le plâtre dans l'industrie de la construction des pays dépourvus de gypse, ainsi que le matériau de construction obtenu par ce procédé. LDimportance du plâtre dans le domaine de la construction est bien connue. En effet, il permet l'obtention, à faible coût, de matériaux ayant des propriétés intéressantes sur le plan de l'isophonie, l'isothermie, la résistance au feu, la tenue aux hautes températures, etc. Or, le plâtre, qui est obtenu par cuisson modérée du gypse, est particulièrement bon marché dans les pays industrialisés qui possèdent d'impârtantes réserves de gypse, mais serait relativement cher dans certains pays en voie d'industrialisation, par exemple en Afrique, et au Mbyen-Orients pays où le gypse est presque inexistant, à cause du prix du transport auquel s'ajoutent des droits de douane importants. Or, dans les pays en voie d'industrialisation, les besoins en plâtre vont s'imposer dans un avenir proche. La présente invention a pour objet de proposer, à cet pays dépourvus de gypse, un procédé susceptible de permettre la fabrication, dans des conditions économiques intéressantes, d'un matériau de construction qui présente toutes les qualités spécifiques du plât-re tout en étant d'un prix de revient nettement inférieur. A cet effet, la présente invention concerne un procédé de fabrication d'un matériau de -construction destiné à économiseur le plâtre dans l'industrie de la construction des pays dépourvus de gypse, procédé caractérisé en ce que l'on prépare un mélange composé d'un produit contenant environ 50 % en poids de plâtre et 50 % en poids d'une matière finement divisée, formant ainsi un mélange susceptible de faire prise avec l'eau en présence d'un liant, on ajoute à ce mélange 0,5 % en poids d'un liant, on malaxe intimement le mélange ainsi obtenu avec 30 à 35 % en poids d'eau, pendant 3 à 5 minutes, on le verse dans un moule, on place ce moule sur une table vibrante pour permettre aux bulles d'air de remonter vers la surface avant la prise du matériau et on effectue le démoulage du matériau de construction final obtenu. Ce procéde dans lequel ltopération de malaxage est effectuée à froid, et à l'aide dgun agitateur qu'un seul ouvrier est susceptible de faire fonctionner, est particulièrement simple et peu onéreux à mettre en oeuvre De plus, il est réalisable dans tous les pays, même les plus déshérites, car il est possible d'incorporer au platre un grand nombre de matières finement divisées, et on peut toujours en trouver une adaptée à chaque cas. En effet, on peut utiliser à cet effet du sable de mer, de désert, de rivière, de carrières; à défaut de sable, on peut même utiliser de la terre telle quelle, qu'elle soit argileuse ou non. De même, on peut aussi utiliser toutes sortes de poudres de pierres, telles que grès, meulière, argile, ardoise, corindon, silex. On peut par exemple utiliser une poudre constituée par une masse fondue de verre de silicate d'aluminium élabore par fusion à haute température, qui ssest montrée spécialement adaptez à l'effet recherché, En outre, il convient d'insister tout particulièrement sur la possibilité d'allier au plâtré de la sciure de bois. En effet, le mélange sciure de bois-platre est susceptible de permettre la fabrication de cloisons expansées possédant des propriétés tout à fait intéressantes du point de vue -de la Iégè- reté et de la facilité de transport. De plus, les cloisons ainsi réalisées peuvent être sciées- comme un bois aggloméré et on peut y introduire des vis, par simple vissage, sans utiliser de chevilles. Selon une autre caractôristique de l'invention, le liant comporte de l'acétate de polyvinyle. Selon une autre caractéristique de l'invention, le liant comporte de la méthylhydroxyéthylcellulose fortement éthérifiée, Un tel mélange permet de retarder le début de la prise en masse du produit et évite, en même temps, que l'eau soit trop facilement absorbée par les supports poreux augmentant ainsi la cohésion de l'ensemble. Selon une autre caractéristique de l'invention, le liant comporte de l'urgée formaldéhydes qui augmente la stabilité de l'ensemble et sa résistance a' I'humidite'. Selon une autre caractéristique de l'invention, le liant comporte de l'acide citrique en poudre, qui a pour première fonction de retarder la prise du plâtre pour obtenir un temps plus long de travail. Bien entendu, ces différents composants pourront être combinés dans des pourcentages quelconques, selon les qualités souhaitées pour le produit final. Dans ce sensas et selon une autre caractéristique de l'invention, le liant se composant de 20 % en poids d'acétate de polyvinyle, 20 % en poids de méthylhydroxyéthyl ce Ilulose fortement éthérifiée, 40 % en poids durée formaldéhyde et 20 % en poids d'acide citrique, a été jugé comme particulièrement satisfaisant. Bien entendu, ces pourcentages sont susceptibles de varier dans une large mesure. Par exemple, si l'on désire obtenir un matériau extrêmement dur, il suffit d'augmenter le pourcentage -de la colle à bois à base durée formaldéhyde, de 2 à 10 /oo en poids par rapport au mélange. De plus, il convient d'insister sur le fait que lVuti- lisation de sable de mer est possible, étant donné que le sodium qui s'y trouve est neutralisé par l'ensemble des composants du matériau. Pour les mêmes raisons, l'eau peut être remplacée par de l'eau de mer. Cette possibilité est particulièrement intéressante dans les pays désertiques où l'eau est rare et chère. La présente invention concerne, également, le matériau de construction obtenu par le procédé décrit ci-dessus. Ce matés riau est obtenu à partir dgun mélange contenant environ 50 % en poids de plâtre et 50 % en poids d'une matière finement divisée et susceptible de faire prise avec l'eau en présence d'un liant. Le matériau-qui fait l'objet de la présente invention sera décrit plus en détail à l'aide de l'exemple ci-dessous donnant une composition possible pour ce matériau. Exemple de composition 0,500 gramme de plâtre à moulage Os500 gramme de sable de provenance quelconque 0,001 gramme d'acétate de polyvinyle 0,001 gramme de méthylhydroxyéthylcellulose 0,002 gramme durée formaldéhyde 0,001 gramme d'acide citrique en poudre 1,005 gramme Bien entendu, l'invention noest pas limitée à l'exemple de réalisation ci-dessus décrit, à partir duquel on pourra prévoir d'autres formes et d'autres modes de réalisation, sans pour cela sortir du cadre de l'invention. REVENDICATIONS 1Q) Procédé de fabrication d'un matériau de construction destiné à économiser le plâtre dans l'industrie de la construction des pays dépourvus de gypse, procédé caractérisé en ce que l'on prépare un mélange composé d'un produit contenant environ 50 % en poids de plâtre et 50 % en poids d'une matière finement divisée, formant ainsi un mélange susceptible de faire prise avec l'eau en présence deun liant, on ajoute à ce mélange 0,5 96 en poids dgun liant, on malaxe intimement le mélange ainsi obtenu avec 30 à 35 % en poids seau, pendant 3 à 5 minutes, on le verse dans un moule, on place ce moule sur une table vibrante pour permettre aux bulles d'air de remonter vers la surface avant la prise du matériau et on effectue le démoulage du matériau de construction final obtenu 20) Procédé selon la revendication 1, caractérisé en ce que la matière finement divisée comporte du sable. 30) Procédé selon l'une quelconque des revendications 1 et 2, caractérisé en ce que la matière finement divisée comporte de la terre. 40) Procédé selon l'une quelconque des revendications 1 à 3, caractérisé en ce que la matière finement divisée comporte de la poudre de pierre. 50) Procédé selon l'une quelconque des revendications 1 à 4, caractérisé en ce que la matière finement divisée comporte de la sciure de bois. 60) Procédé selon l'une quelconque des revendications 1 à 5, caractérisé en ce que le liant comporte de l'acétate de polyvinyle. 70) Procédé selon l'une quelconque des revendications 1 à 6, caractérisé en ce que le liant comporte de la méthylhydroxy éthylcellulose fortement éthôrifiée. 80) Procédé selon l'une quelconque des revendications 1 à 7, caractérisé en ce que le liant comporte de l'urée formaldéhyde. 90) Procédé selon l'une quelconque des revendications 1 à 8, caractérisé en ce que le liant comporte de l'acide citrique. 100) Procédé selon l'une quelconque des revendications 1 à 9, caractérisé en ce que le liant se compose de 20 96 en poids d'acétate de polyvinyle, 20 % en poids de méthylhydroxyéthylcellulose fortement éthérifiée, 40 % en poids d'urée formaldéhyde et 20 % en poids d'acide citrique. 110) Matériau de construction obtenu par le procédé selon l'une quelconque des revendications 1 à 10, caractérisé en -ce qu'il est obtenu à partir dgun mélange contenant environ 50 % en poids de plâtre, et 50 % en poids d'une matière finement divisée et susceptible de faire prise avec l'eau en présence d'un liant.